(57)【要約】【課題】  液晶表示装置に用いられる偏光フィルム用の保護フィルムとして有用なセルロースエステルフィルムから構成される光学フィルムについて、縦横二方向の弾性率が高く、これによって、偏光フィルムの収縮を抑制することができ、偏光フィルムの収縮が原因で液晶セルから偏光フィルムが剥離するのを防止できる光学フィルム、その製造方法、及び偏光フィルム提供する。【解決手段】  セルロースエステルフィルムよりなる光学フィルムを溶液流延製膜法により製造する方法は、重量平均分子量（Ｍｗ）を数平均分子量（Ｍｎ）で徐した分子量分布：Ｍｗ／Ｍｎが１．４〜３．０であるセルロースエステルを用い、セルロースエステル溶液を支持体３上に流延してウェブを形成し、支持体３よりフィルム（ウェブ）１を剥離後、乾燥しながらフィルム中の残留溶媒量が１０〜１００％の時にフィルムの搬送方向（ＭＤ方向）とフィルム面内にありフィルムの搬送方向と直交する方向（ＴＤ方向）とに１．１〜１．５倍同時に延伸する。【選択図】    図１
2005181683.tif 000002
【特許請求の範囲】
【請求項１】
セルロースエステルフィルムよりなる光学フィルムを溶液流延製膜法により製造する方法であって、重量平均分子量（Ｍｗ）を数平均分子量（Ｍｎ）で徐した分子量分布：Ｍｗ／Ｍｎが１．４〜３．０であるセルロースエステルを用い、セルロースエステル溶液（ドープ）を支持体上に流延してウェブ（ドープ膜）を形成し、支持体より剥離後、乾燥しながらフィルム（ウェブ）中の残留溶媒量が１０〜１００％の時にフィルムの搬送方向（ＭＤ方向）とフィルム面内にありフィルムの搬送方向と直交する方向（ＴＤ方向）とに１．１〜１．５倍同時に延伸することを特徴とする光学フィルムの製造方法。
【請求項２】
セルロースエステルが、セルローストリアセテートであることを特徴とする請求項１記載の光学フィルムの製造方法。
【請求項３】
請求項１または２記載の光学フィルムの製造方法で製造されることを特徴とする光学フィルム。
【請求項４】
請求項３記載の光学フィルムが、偏光子の少なくとも片面に積層されていることを特徴とする偏光フィルム。
【発明の詳細な説明】
【技術分野】
【０００１】
本発明は、特に、液晶表示装置に用いられる偏光フィルム用の保護フィルムとして有用なセルロースエステルフィルムから構成される光学フィルムの製造方法、光学フィルム及びそれを用いた偏光フィルムに関するものである。
【背景技術】
【０００２】
一般に、液晶表示装置は、従来のＣＲＴ表示装置に比べて、省スペース、省エネルギーであることから、モニターとして広く使用されている。さらにＴＶ用としても普及が進んできている。このような液晶表示装置には、偏光フィルムや位相差フィルムなどの種々な光学フィルムが使用されている。
【０００３】
偏光フィルムは、延伸ポリビニルアルコールフィルムからなる偏光子の片面または両面に、セルロースエステルフィルムを保護膜として積層したものであり、位相差フィルム等の光学フィルムがさらに積層される場合もある。偏光フィルムは、液晶表示装置の中で液晶セルの両側に貼り合わせられているが、偏光フィルムの収縮が原因で、液晶セルから偏光フィルムが剥離してしまう場合があるという問題があった。
【０００４】
ここで、従来の偏光板用保護フィルムに用いられるセルロースエステルフィルムに関わる先行特許文献には、つぎのようなものがある。
【特許文献１】特開平９−４０７９２号公報  この特許文献１によれば、成形性のよいセルロースエステルを用いたフィルムの製造方法の発明が提案されている。この先提案のセルロースエステルフィルムの製造方法の発明では、セルローストリアセテートの重量平均分子量（Ｍｗ）と数平均分子量（Ｍｎ）との比である分子量分布：Ｍｗ／Ｍｎを１．０〜１．７に調整することにより、フィルムの平面性を向上する方法が提案されている。
【発明の開示】
【発明が解決しようとする課題】
【０００５】
しかしながら、上記特許文献１のセルロースエステルフィルムの製造方法の発明では、上記のようなセルローストリアセテートフィルムの重量平均分子量（Ｍｗ）と数平均分子量（Ｍｎ）との比である分子量分布：Ｍｗ／Ｍｎが開示されているが、偏光フィルムの収縮とこれより生じる問題点については、何も示唆されていない。
【０００６】
ところで、偏光フィルムの収縮を抑制するには、保護フィルムであるセルロースエステルフィルムの弾性率を高くすることが有効と考えられる。セルロースセステルフィルムの弾性率を高くする方法としては、延伸により分子配向させる方法や結晶化させる方法が考えられる。
【０００７】
セルロースエステルフィルムは、その膜厚の均一性に優れるなどの点から、溶液流延製膜法が広く採用されている。このセルロースエステルフィルムの製造方法は、まずセルロースエステルを、例えばメチレンクロライド等のセルロースエステルに対する良溶媒と、例えばメタノール、エタノール、ブタノールあるいはシクロヘキサン等のセルロースエステルに対する貧溶媒とを加えた混合溶媒に溶解し、これに可塑剤や紫外線吸収剤を添加して、セルロースエステル溶液（以下、ドープとも呼ぶ）を調製し、ドープを、鏡面処理された表面を有する無限移行する無端の金属支持体（例えばベルトあるいはドラム、以下、支持体とも呼ぶ）上に流延ダイから均一に流延し、支持体上で溶媒を剥離可能になるまで蒸発させるか、または流延した溶液を冷却凝固させて、ドープ膜（以下、ウェブとも呼ぶ）が固化した後、これを剥離ロールで支持体から剥離し、ウェブを移送ロールで移送し、さらにウェブ（フィルム）を乾燥装置あるいはテンターを通して乾燥させ、セルロースエステルフィルムを得るものである。
【０００８】
このような溶液流延製膜法において、セルロースエステルのウェブ（フィルム）を、例えばフィルムの搬送方向と直交する方向（横方向）と、フィルムの搬送方向（縦方向）とに逐次２軸延伸をすると、後段の縦方向延伸によって、前段の横方向延伸の効果が減少してしまい、セルロースエステルフィルムの横方向の弾性率を高くすることができないという問題があった。
【０００９】
一方、セルロースエステルフィルムの弾性率を高くするための結晶化方法では、フィルムを高温で処理しなければならず、フィルム中の添加剤が揮発するなどの問題があった。
【００１０】
本発明の目的は、上記の従来技術の問題を解決し、縦方向と横方向の両方の弾性率が高いセルロースエステルフィルムからなる光学フィルムを製造する方法、及び該光学フィルムを用いた寸法変化の小さい偏光フィルムを提供しようとすることにある。
【課題を解決するための手段】
【００１１】
上記の目的を達成するために、本発明の請求項１記載の光学フィルムの製造方法の発明は、セルロースエステルフィルムよりなる光学フィルムを溶液流延製膜法により製造する方法であって、セルロースエステルの重量平均分子量（Ｍｗ）を数平均分子量（Ｍｎ）で徐した分子量分布：Ｍｗ／Ｍｎが１．４〜３．０であるセルロースエステルを用い、セルロースエステル溶液（ドープ）を支持体上に流延してウェブ（ドープ膜）を形成し、支持体より剥離後、乾燥しながらフィルム（ウェブ）中の残留溶媒量が１０〜１００％の時にフィルムの搬送方向（ＭＤ方向）とフィルム面内にありフィルムの搬送方向と直交する方向（ＴＤ方向）とに１．１〜１．５倍同時に延伸することを特徴としている。
【００１２】
また、本発明の請求項２記載の光学フィルムの製造方法の発明は、上記請求項１記載の光学フィルムの製造方法において、セルロースエステルが、セルローストリアセテートであることを特徴としている。
【００１３】
また、本発明の請求項３記載の光学フィルムの発明は、上記請求項１または２記載の光学フィルムの製造方法で製造されることを特徴としている。
【００１４】
さらに、本発明の請求項４記載の偏光フィルムの発明は、上記請求項３記載の光学フィルムが、偏光子の少なくとも片面に積層されていることを特徴としている。
【発明の効果】
【００１５】
本発明の請求項１記載の光学フィルムの製造方法の発明は、上述のように、セルロースエステルフィルムよりなる光学フィルムを溶液流延製膜法により製造する方法であって、重量平均分子量（Ｍｗ）を数平均分子量（Ｍｎ）で徐した分子量分布：Ｍｗ／Ｍｎが１．４〜３．０であるセルロースエステルを用い、セルロースエステル溶液（ドープ）を支持体上に流延してウェブ（ドープ膜）を形成し、支持体より剥離後、乾燥しながらフィルム（ウェブ）中の残留溶媒量が１０〜１００％の時にフィルムの搬送方向（ＭＤ方向）とフィルム面内にありフィルムの搬送方向と直交する方向（ＴＤ方向）とに１．１〜１．５倍同時に延伸することを特徴とするもので、本発明の方法によれば、フィルムの搬送方向（縦方向）とフィルムの搬送方向と直交する方向（横方向）との両方の弾性率が高いセルロースエステルフィルムからなる光学フィルムを製造することができるという効果を奏する。
【００１６】
また、本発明の請求項２記載の光学フィルムの製造方法の発明は、上記請求項１記載の光学フィルムの製造方法において、セルロースエステルが、セルローストリアセテートであることを特徴とするもので、本発明の方法によれば、寸法安定性、透明性及び平面性に優れ、しかもフィルムの搬送方向（縦方向）とフィルムの搬送方向と直交する方向（横方向）との両方の弾性率が高いセルロースエステルフィルムからなる光学フィルムを製造することができるという効果を奏する。
【００１７】
また、本発明の請求項３記載の光学フィルムの発明は、上記請求項１または２記載の光学フィルムの製造方法で製造されることを特徴とするもので、本発明の光学フィルムによれば、フィルムの搬送方向（縦方向）とフィルムの搬送方向と直交する方向（横方向）との両方の弾性率が高く、従って、偏光フィルムの収縮を抑制することができて、偏光フィルムの収縮が原因で、液晶セルから偏光フィルムが剥離するという従来の問題点を解消することができるという効果を奏する。
【００１８】
さらに、本発明の請求項４記載の偏光フィルムの発明は、上記請求項３記載の光学フィルムが、偏光子の少なくとも片面に積層されていることを特徴とするもので、本発明の偏光フィルムによれば、寸法変化率が小さく、また光学フィルムがフィルムの縦方向と横方向との両方に、高い弾性率を有するものであるため、偏光フィルムを液晶セルに貼り合わせた際、偏光フィルムの収縮が原因で、液晶セルから偏光フィルムが剥離することがなく、ひいては本発明の偏光フィルムを用いた液晶表示装置は、長期間に亘って安定した表示性能を維持することができるという効果を奏する。
【発明を実施するための最良の形態】
【００１９】
以下、本発明についてさらに詳しく説明するが、本発明はこれらに限定されるものではない。
【００２０】
本発明の光学フィルムの製造方法は、セルロースエステルフィルムよりなる光学フィルムを溶液流延製膜法により製造する方法であって、重量平均分子量（Ｍｗ）を数平均分子量（Ｍｎ）で徐した分子量分布：Ｍｗ／Ｍｎが１．４〜３．０、好ましくは１．８〜３．０であるセルロースエステルを用いる。
【００２１】
このように、セルロースエステルの分子量分布：Ｍｗ／Ｍｎを上記の範囲とすることで、セルロースエステルフィルムの弾性率を高くすることができるのである。なお、分子量分布：Ｍｗ／Ｍｎは、小さいほど好ましいが、あまり小さくすると、セルロースエステルの収率が劣化するので、上記の範囲が好ましい。
【００２２】
ここで、セルロースエステルの数平均分子量（Ｍｎ）は、９００００〜１８００００、重量平均分子量（Ｍｗ）は、２３００００〜３８００００であることが好ましい。これらの範囲を外れるとフィルムの平面性が劣化する場合がある。
【００２３】
なお、セルロースエステルの数平均分子量（Ｍｎ）と重量平均分子量（Ｍｗ）は下記の方法で測定できる。セルロースエステルの分子量分布を調整する方法は、特に限定はないが、例えば混合比率を変化させたジクロロメタンとアセトンの混合溶媒を用いて分級し、低分子量物や高分子量物を除去することにより得ることができる。
【００２４】
本発明において、光学フィルムを構成するセルロースエステルの平均分子量については、ゲルパーミエーションクロマトグラフィーを用いて測定できるので、これを用いて数平均分子量（Ｍｎ）、及び重量平均分子量（Ｍｗ）を算出することができる。
【００２５】
平均分子量の測定条件は、以下の通りである。
【００２６】
下記に示す装置、材料を用いて、ゲルパーミエーションクロマトグラフィー法によりセルロースエステルの重量平均分子量（Ｍｗ）および平均分子量（Ｍｎ）を測定し、分子量分布：Ｍｗ／Ｍｎを算出する。
【００２７】
ゲルパーミエーションクロマトグラフィー
溶媒（溶離液）：ジクロロメタン
カラム名：昭和電工製ＧＰＣｋ８０６、ＧＰＣｋ８０５、ＧＰＣｋ８０３の３本を使用
試料濃度：０．１（重量％）
流量：１．０（ｍｌ／分）
試料注入量：１００（μｌ）
標準試料：ポリスチレン（Ｍｗ：５，０００，０００〜６，７００，０００）
温度：２５℃
検出：ＲＩ（示唆屈折率計）
つぎに、本発明において、使用するセルロースエステルは、セルロースジアセテート、セルローストリアセテート、セルロースアセテートプロピオネート、セルロースアセテートブチレート及びセルロースアセテートプロピオネートブチレートなどが挙げられる。
【００２８】
これらのセルロースエステルのアシル基の置換度は２．５〜２．９５が好ましく、特に２．６〜２．９５が好ましい。さらにアセチル基の置換度は、少なくとも１．５以上であることが、得られるフィルムの寸法安定性に優れるので好ましく、特にセルローストリアセテートが好ましい。セルロースエステルのアシル基の置換度の測定方法としては、ＡＳＴＭのＤ−８１７−９１に準じて実施することができる。
【００２９】
セルロースエステルの合成方法は、特に限定はされないが、例えば、リンターパルプ、ウッドパルプ及びケナフパルプなどのセルロースを用いてセルロースに無水酢酸、無水プロピオン酸または無水酪酸などのエステルに対応する酸類を常法により反応して得ることができる。合成されたセルロースエステルは、フレーク状、パウダー状、チップ状あるいはペレット状で使用されるが、粒径を０．１〜５．０ｍｍの大きさに成形することにより取り扱い性や溶解性が向上できるので好ましい。
【００３０】
本発明において、セルロースエステルフィルム中には、種々の目的で可塑剤、紫外線吸収剤、酸化防止剤及びマット剤などの添加剤を含有させることができる。
【００３１】
可塑剤としては、例えば、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート、トリナフチルホスフェート、トリキシリルホスフェート、アリーレンビス（ジアリールホスフェート）エステル、リン酸トリクレジル等のリン酸エステル系可塑剤、ジエチルフタレート、ジメトキシエチルフタレート、ジメチルフタレート、ジオクチルフタレート、ジブチルフタレート及びジ−２−エチルヘキシルフタレート等のフタル酸エステル系可塑剤、トリアセチン、トリブチリン、ブチルフタリルブチルグリコレート、エチルフタリルエチルグリコレート、メチルフタリルエチルグリコレート及びブチルフタリルブチルグリコレート等のグリコール酸エステル系可塑剤、アセチルクエン酸トリブチルなどのクエン酸系可塑剤、ジプロピレングリコールベンゾエート、トリプロピレングリコールジベンゾエート、１，３−ジブチレングリコールジベンゾエート、テトラエチレングリコールジベンゾエート、トリメチロールプロパントリアセテート、トリメチロールプロパントリベンゾエート等の多価アルコールエステル系可塑剤、その他にトリメリット酸トリス（２−エチルヘキシル）などを挙げることができる。必要に応じて上記のうち２種類以上の可塑剤を併用して用いてもよい。
【００３２】
これらの可塑剤を添加することで、フィルムの水分率を低くでき、水バリアー性が向上できる。可塑剤のセルロースエステルに対する添加量としては、０．５〜３０％、とくに２〜１５％が好ましい。
【００３３】
また、上記セルロースエステルフィルム中に、紫外線吸収剤を含有させることが好ましく、紫外線吸収剤としては、液晶の劣化防止上波長３７０ｎｍ以下の紫外線の吸収能に優れかつ良好な液晶表示性の点より波長４００ｎｍ以上の可視光の吸収が可及的に少ないものが好ましい。とくに、波長３７０ｎｍでの透過率が１０％以下である必要があり、好ましくは５％以下、より好ましくは２％以下である。
【００３４】
上記紫外線吸収剤の具体例としては、オキシベンゾフェノン系化合物、ベンゾトリアゾール系化合物、サリチル酸エステル系化合物、ベンゾフェノン系化合物、シアノアクリレート系化合物及びニッケル錯塩系化合物等を挙げることができるが、着色の少ないベンゾトリアゾール系化合物が好ましい。
【００３５】
ベンゾトリアゾール系の好ましい市販の紫外線吸収剤としては、チバ・スペシャルティ・ケミカルズ（株）製のチヌビン１０９、チヌビン１７１、チヌビン３２６、チヌビン３２７、チヌビン３２８等がある。紫外線吸収剤は２種以上用いてもよい。
【００３６】
紫外線吸収剤のドープへの添加方法は、アルコール、メチレンクロライド、酢酸メチル及びジオキソランなどの有機溶媒に紫外線吸収剤を溶解してから添加するか、または直接ドープ組成中に添加してもよい。無機粉体のように有機溶剤に溶解しないものは、有機溶剤とセルロースエステル中にディゾルバーやサンドミルを使用し、分散してからドープに添加する。紫外線吸収剤の使用量は、セルロースエステルに対し０．５〜２０％で添加することができ、０．６〜５．０％が好ましく、０．６〜２．０％がとくに好ましい。
【００３７】
セルロースエステルフィルム中には、酸化防止剤を含有させることが好ましい。酸化防止剤としては、ヒンダードフェノール系の化合物が適当であり、その具体例としては、２，６−ジ−ｔ−ブチル−ｐ−クレゾール、ペンタエリスリチル−テトラキス〔３−（３，５−ジ−ｔ−ブチル−４−ヒドロキシフェニル）プロピオネート〕、トリエチレングリコール−ビス〔３−（３−ｔ−ブチル−５−メチル−４−ヒドロキシフェニル）プロピオネート〕、１，６−ヘキサンジオール−ビス〔３−（３，５−ジ−ｔ−ブチル−４−ヒドロキシフェニル）プロピオネート〕、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス〔３−（３，５−ジ−ｔ−ブチル−４−ヒドロキシフェニル）プロピオネート〕、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン及びトリス−（３，５−ジ−ｔ−ブチル−４−ヒドロキシベンジル）−イソシアヌレイト等を挙げることができる。とくに２，６−ジ−ｔ−ブチル−ｐ−クレゾール、ペンタエリスリチル−テトラキス〔３−（３，５−ジ−ｔ−ブチル−４−ヒドロキシフェニル）プロピオネート〕及びトリエチレングリコール−ビス〔３−（３−ｔ−ブチル−５−メチル−４−ヒドロキシフェニル）プロピオネート〕が好ましい。また例えば、Ｎ，Ｎ′−ビス〔３−（３，５−ジ−ｔ−ブチル−４−ヒドロキシフェニル）プロピオニル〕ヒドラジン等のヒドラジン系の金属不活性剤やトリス（２，４−ジ−ｔ−ブチルフェニル）フォスファイト等のリン系加工安定剤を併用してもよい。これらの化合物の添加量は、セルロースエステルに対し、質量割合で１ｐｐｍ〜１．０％が好ましく、１０〜１０００ｐｐｍがとくに好ましい。
【００３８】
上記セルロースエステルフィルム中に、微粒子のマット剤を含有させることが好ましく、微粒子のマット剤の具体例としては、例えば、二酸化ケイ素、二酸化チタン、酸化アルミニウム、酸化ジルコニウム、炭酸カルシウム、カオリン、タルク、焼成ケイ酸カルシウム、水和ケイ酸カルシウム、ケイ酸アルミニウム、ケイ酸マグネシウム及びリン酸カルシウム等の無機微粒子や架橋高分子微粒子を挙げることができる。なかでも二酸化ケイ素がフィルムのヘイズを小さくできるので好ましい。微粒子の２次粒子の平均粒径は、０．０１〜１．０μｍで、その含有量はセルロースエステルに対して０．００５〜０．３％が好ましい。二酸化ケイ素のような微粒子には有機物により表面処理されている場合が多いが、このようなものはフィルムのヘイズを低下できるため好ましい。表面処理において好ましい有機物としては、ハロシラン類、アルコキシシラン類、シラザン及びシロキサンなどが挙げられる。微粒子の平均粒径は、大きい方がマット効果は大きく、反対に平均粒径の小さい方は透明性に優れるため、好ましい微粒子の一次粒子の平均粒径は、５〜５０ｎｍであり、より好ましくは７〜１４ｎｍである。微粒子は、セルロースエステルフィルム中で通常凝集体として存在し、セルロースエステルフィルム表面に０．０１〜１．０μｍの凹凸を生成させることが好ましい。好ましい市販の二酸化ケイ素の微粒子としては、アエロジル株式会社製のＡＥＲＯＳＩＬ  ２００、２００Ｖ、３００、Ｒ９７２、Ｒ９７２Ｖ、Ｒ９７４、Ｒ２０２、Ｒ８１２，ＯＸ５０及びＴＴ６００等を挙げることができ、とくに好ましくは、ＡＥＲＯＳＩＬ  ２００Ｖ、Ｒ９７２、Ｒ９７２Ｖ、Ｒ９７４、Ｒ２０２及びＲ８１２である。マット剤は２種以上併用してもよく、２種以上併用する場合は、任意の割合で混合して使用することができる。このさい、平均粒径や材質の異なるマット剤、例えば、ＡＥＲＯＳＩＬ２００ＶとＲ９７２Ｖを質量比で０．１：９９．９〜９９．９〜０．１の範囲で使用できる。
【００３９】
上記セルロースエステルフィルム中には染料等を含有させてもよい。これらの化合物の添加量は、セルロースエステルに対して質量割合で１ｐｐｍ〜１．０％が好ましく、１０〜１０００ｐｐｍがとくに好ましい。また、この他、上記セルロースエステルフィルム中に帯電防止剤、難燃剤、滑剤及び油剤等も加える場合もある。これらの添加剤は、セルロースエステル溶液の調製の際に、セルロースエステルや溶媒と共に添加してもよいし、溶液調製中や調製後に添加してもよい。
【００４０】
本発明において、溶液流延製膜法で用いるポリマー溶液の溶解方法としては、常圧で行なう方法、主溶媒の沸点以下で行なう方法、主溶媒の沸点以上で加圧して行なう方法、冷却溶解法で行なう方法、並びに特開平１１−２１３７９号公報に開示されているような高圧で行なう方法等がある。溶解後溶液を濾材で濾過し、脱泡してポンプで次工程に送る。溶液中のセルロースエステルの濃度は１０〜３５％程度であり、好ましくは１５〜２５％である。
【００４１】
溶液流延製膜法で用いる溶媒としては、ポリマーを溶解できれば特に限定はないが、例えば、酢酸メチル、酢酸エチル、酢酸アミル、ギ酸エチル、アセトン、シクロヘキサノン、アセト酢酸メチル、テトラヒドロフラン、１，３−ジオキソラン、４−メチル−１，３−ジオキソラン、１，４−ジオキサン、２，２，２−トリフルオロエタノール、２，２，３，３−ヘキサフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノール、ニトロエタン、２−ピロリドン、Ｎ−メチル−２−ピロリドン、１，３−ジメチル−２−イミダゾリジノン、塩化メチレン及びブロモプロパン等を挙げることができる。なかでも溶解性に優れる酢酸メチル、塩化メチレンが好ましい。また、溶液にメタノール、エタノール及びブタノール等の低級アルコールを含有させることにより、セルロースエステルの有機溶媒への溶解性が向上できるとともに溶液の粘度が低減できるので好ましい。なかでも沸点が低く、毒性の少ないエタノールが好ましい。このような目的で使用する低級アルコールの量は、溶媒の量に対して、２〜５０％が好ましく、さらに４〜３０％であることが好ましい。
【００４２】
前術したような種々の添加剤または分散液をセルロースエステル溶液に添加するさい、それぞれ移送されてきて移送管が合流したところで合流し、その直後に管内混合器で十分に混合する方法が好ましい。例えば、スタチックミキサーＳＷＪ（東レ静止型管内混合器  Ｈｉ−Ｍｉｘｅｒ）（東レエンジニアリング製）のようなインラインミキサーが使用される。インラインミキサーを用いる場合、セルロースエステルを高圧下で濃縮溶解した溶液に適用することもできる。
【００４３】
ポリマー溶液の濾過に使用する濾材は、絶対濾過精度が小さい方が好ましいが、絶対濾過精度が小さすぎると、濾材の目詰まりが発生しやすく、濾材の交換を頻繁に行なわなければならないので、生産性を低下させるという問題がある。このため、溶液に使用する濾材は、絶対濾過精度０．００１〜０．００８ｍｍのものが好ましく、なかでも０．００３〜０．００６ｍｍがとくに好ましい。濾材としては、通常のものを使用することができるが、ポリプロピレン及びテフロン（登録商標）等のプラスチック繊維製のものやステンレス繊維等の金属製のものが繊維の脱落等がなく好ましい。溶液の濾過は、通常の方法で行なうことができるが、溶剤の常圧での沸点以上でかつ溶剤が沸騰しない範囲の温度で加圧下加熱しながら濾過する方法が、濾過前後の差圧（以下、「濾圧」という）の上昇が小さくて好ましい。好ましい温度範囲は、４５〜１２０℃であり、４５〜７０℃がより好ましく、なかでも４５〜５５℃がとくに好ましい。濾圧は、１．６×１０６Ｐａ以下、なかでも１．２×１０６Ｐａ以下が好ましく、１．０×１０６Ｐａ以下がとくに好ましい。
【００４４】
このようにして得られたポリマー溶液は、駆動金属製エンドレスベルトやドラムなどの支持体上に流延される。流延する方法は、定量ギヤポンプを用いて押し出しダイから流延する方法が膜厚を均一にし易く好ましい。押し出しダイには、コートハンガーダイやＴダイがあるが、いずれも好ましく用いることができる。押し出しダイは単層でもよいし、多層でもよい。また、２台以上の押し出しダイを用いて重層流延してもよい。膜厚の調節には、所望の厚さになるように、溶液濃度、ポンプの送液量、ダイの口金のスリット間隙、ダイの押し出し圧力及び支持体の移動速度等をコントロールすることで調整できる。
【００４５】
ついで、支持体に流延された溶液中の溶媒を蒸発させて剥離可能になった時点で剥離する。または、支持体に流延された溶液を冷却することで、ゲル化させて剥離する。溶媒を蒸発させるには、溶液が流延された側及び支持体の裏側から温風を送る方法、支持体の裏側から加熱液体により加熱する方法、輻射熱により加熱する方法、これらを組み合わせる方法等がある。
【００４６】
支持体からフィルムを剥離する位置のことを剥離点といい、剥離を助けるロールを剥離ロールという。剥離点でのフィルムの残留溶媒量（下記式）は通常２０〜３００％である。なお、残留溶媒量とは、サンプルを１１０℃で３時間乾燥させたときの乾燥減量を乾燥後のサンプル質量で除したものである。
【００４７】
本発明においては、支持体から剥離されたフィルムを、必要により搬送ロールにより搬送しながら乾燥して、フィルム（ウェブ）中の残留溶媒量を１０〜１００％に調整した後、テンター（同時二軸延伸機）を用いて、縦方向（フィルム搬送方向）と横方向（フィルム面内にありフィルム搬送方向と直交方向）に同時に１．１〜１．５倍に延伸することを特徴としている。
【００４８】
延伸温度は、フィルムの延伸が可能となる温度以上で分子配向の効果が得られる範囲から選択可能であり、通常１０〜２００℃の範囲である。フィルム中の残留溶媒量が多いほど低い温度でも延伸することが可能だが、乾燥と延伸を兼ねることで続く乾燥工程を短縮できるので、７０〜１８０℃が好ましい。この後、さらに必要に応じて乾燥されて、最終的にフィルム中の残留溶媒量を０．２％以下にして巻き取られる。
【００４９】
図１は、本発明の光学フィルムの製造に用いる溶液流延製膜装置の具体例を示すものである。
【００５０】
同図において、上記のようにして調整されたセルロースエステルのポリマー溶液を、駆動ステンレス鋼製のエンドレスベルト（支持体）(3)上にダイ(2)から流延し、ウェブ（ドープ膜）がエンドレスベルト(3)の下面に至り、ほぼ一巡したところで、剥離ロール(4)によりフィルム（ウェブ）(1)を剥離し、必要により乾燥ゾーン（図示されていない）で乾燥し、テンター（同時二軸延伸機）(9)に導入し、フィルムの両側縁部をクリップで把持して延伸し、さらに搬送ロール(10)で搬送して、乾燥装置(5)に導入する。乾燥装置(5)内では上下に交互に配置せられた複数の搬送ロール(6)によってフィルム(1)が搬送され、その間に乾燥装置(5)の底の前寄り部分から吹込まれ、乾燥装置(5)の天井の後寄り部分から排出せられる乾燥ガス(7)によって乾燥され、セルロースエステルフィルムからなる光学フィルム(11)として巻取り機(8)に巻き取られる。上記乾燥装置(5)では乾燥ガスを用いる例を示したが、赤外線で乾燥するようにしてもよい。
【００５１】
上記のようにして得られたセルロースエステルフィルムの膜厚は、２０〜２００μｍが好ましく、さらに２５〜９０μｍが好ましく、特に３０〜５０μｍが好ましい。光学フィルムの膜厚が薄すぎるとフィルムの腰が弱くなり過ぎて、取り扱い性が悪くなる場合があり、厚すぎると液晶表示装置が大型になってしまう場合がある。
【００５２】
本発明による光学フィルムの弾性率は、３３００ＭＰａ以上であることが好ましく、さらに３５００ＭＰａ以上であることが好ましい。好ましい範囲の上限はないが、セルロースエステルでは６０００ＭＰａ程度が実質的な上限である。
【００５３】
本発明による光学フィルムは、光学的に均一で透明性に優れ、かつ縦方向横方向とも弾性率が高いので、液晶表示装置の部材、例えば、偏光フィルム用保護フィルムや位相差フィルム、反射板、光学補償フィルム、視野角向上フィルム、防眩フィルム、無反射フィルム及び帯電防止フィルムなどの基材として好適に用いることができる。特に偏光フィルム用保護フィルムとして用いると、偏光フィルムの寸法変化率が小さくできるので、好ましい。
【００５４】
偏光フィルムは、偏光子の片側または両側を保護フィルムで挟んだ構造となっている。偏光子は従来から公知のものを用いることができ、例えば、ポリビニルアルコールフィルムのような親水性ポリマーフィルムを、沃素のような二色性染料で処理して延伸したものである。
【００５５】
本発明において、光学フィルムはその表面を鹸化処理することにより、従来から使用されているような水溶性ポリマーの水溶液からなる接着剤を用いて偏光子と貼り合わせることができる。この水溶性ポリマー接着剤としては、完全鹸化型のポリビニルアルコール水溶液等が好ましく用いられる。本発明による光学フィルムと偏光子との接着に際しては、その表面をコロナ処理、グロー放電処理、火炎処理、紫外線処理などの表面処理を行なうことにより、接着性が向上できるので好ましい。
【００５６】
このようにして得られた本発明による偏光フィルムは、ＳＴＮモード、ＴＮモード、ＶＡモード、ＩＰＳなどの種々の液晶表示装置に使用できる。
【実施例】
【００５７】
以下、本発明の実施例を比較例とともに説明するが、本発明はこれらの実施例に限定されるものではない。
【００５８】
実施例１
（ドープ液の調製）
アセチル置換度２．８８のセルローストリアセテート
（数平均分子量１５００００、Ｍｗ／Ｍｎ：１．８）  １００重量部
トリフェニルホスフェート                            １０重量部
エチルフタリルエチルグリコレート                      ２重量部
チヌビン３２６                                        １重量部
ＡＥＲＯＳＩＬ  ２００Ｖ                          ０．１重量部
メチレンクロライド                                ４１４重量部
エタノール                                          ３６重量部
上記の材料を、順次密閉容器中に投入し、容器内温度を２０℃から８０℃まで昇温した後、温度を８０℃に保ったままで３時間攪拌を行なって、セルローストリアセテートプロピオネートを完全に溶解した。その後、攪拌を停止し、液温を４３℃まで下げた。このドープを濾紙（安積濾紙株式会社製、安積濾紙Ｎｏ．２４４）を使用して濾過し、ドープを得た。
【００５９】
図１に示すセルローストリアセテートフィルムの製造装置を使用し、上記のように調製したドープを、２５℃に保温した流延ダイ(2)を通して、ステンレス鋼製エンドレスベルトよりなる３０℃の支持体(3)上に流延してウェブ（ドープ膜）を形成し、そして最終的に、ウェブ中の残留溶媒量が１００重量％になるまで支持体上で乾燥させた後、剥離ロール(4)によりフィルム（ウェブ）(1)を支持体(3)から剥離した。
【００６０】
ついで、フィルム（ウェブ）(1)を複数の搬送ロール（図示略）を巻き回しながら、フィルム中の残留溶媒量が４０％になるまで乾燥し、テンター（同時二軸延伸機）(9)に導入した。延伸は、温度１２０℃で縦方向に１．２倍、横方向に１．２倍延伸した。さらにフィルム両端をクリップで把持しながら７０℃まで冷却した後、クリップを開放した。さらに乾燥機(5)においてフィルム(1)を複数の搬送ロール(6)を巻き回しながら、乾燥ガス(7)により１１０℃で乾燥し、最終的に２０℃に冷却して巻取り機(8)によって巻き取り、厚さ４０μｍのセルローストリアセテートフィルムを得た。
【００６１】
得られたセルローストリアセテートフィルムについて、フィルムの搬送方向（縦方向＝ＭＤ方向）とフィルム面内にありフィルムの搬送方向と直交する方向（横方向＝ＴＤ方向）の弾性率をそれぞれ測定し、得られた結果を表１に示した。
【００６２】
（フィルムの弾性率の測定）
セルローストリアセテートフィルムの弾性率の測定は、ＪＩＳ  Ｋ７２１７に準じて行なった。サンプルサイズ幅１０ｍｍ、長さ２００ｍｍに切り出し、ミネベア製ＴＧ−２ＫＮ型引っ張り試験機を用いて、標線間距離１００ｍｍ、引っ張り速度１００ｍｍ／分、雰囲気温度２３℃±２℃、雰囲気湿度５０％±５％ＲＨで引っ張り試験し、得られた応力−歪曲線の初期のゆるみ部分を除く直線部分の傾きから弾性率を算出した。
【００６３】
ついで、得られたセルローストリアセテートフィルムを以下のようにして偏光子と積層し偏光フィルムを作製した。
【００６４】
（偏光フィルムの作製）
厚さ１２０μｍのポリビニルアルコールフィルムをヨウ素１ｇ、ホウ酸４ｇを含む水溶液１００ｇに浸漬し、５０℃で６倍に延伸して偏光子を作製した。この偏光子の両面に、表面をアルカリケン化処理したセルローストリアセテートフィルムを完全ケン化型ポリビニルアルコール５％水溶液を接着剤として貼り合わせた。
【００６５】
得られた偏光フィルムについて、下記のようにして寸法変化率を測定した。結果を表１にあわせて示した。
【００６６】
（偏光フィルムの寸法変化率）
１５０ｍｍ角に切り出した偏光フィルムのサンプルに、１００ｍｍ間隔の罫書き線を入れておき、温度４０℃、湿度９０％ＲＨで５０時間処理した前後の寸法変化を測定し、処理前の寸法に対する寸法変化率を求めた。測定は互いに直交する２方向（ａ，ｂ）について求めた。
【００６７】
実施例２
上記実施例１の場合と同様に実施するが、用いたセルローストリアセテートを、アセチル置換度２．９２のセルローストリアセテート（数平均分子量１０００００、分子量分布：Ｍｗ／Ｍｎ＝３．０）に変更した以外は、実施例１の場合と同様にして、セルローストリアセテートフィルムと偏光フィルムを得た。
【００６８】
比較例１
比較のために、上記実施例１の場合と同様に実施するが、用いたセルローストリアセテートを、アセチル置換度２．９２のセルローストリアセテート（数平均分子量１０００００、分子量分布：Ｍｗ／Ｍｎ＝３．５）に変更した以外は、実施例１の場合と同様にして、セルローストリアセテートフィルムと偏光フィルムを得た。
【００６９】
比較例２
比較のために、上記実施例２の場合と同様に実施するが、セルローストリアセテート溶液を流延ダイから、２５℃の支持体上に流延し、残留溶媒量が１００％になるまで溶媒を蒸発して剥離ロールを用いて剥離した。ついで複数の搬送ロールを巻き回しながらフィルム中の残留溶媒量が６５％になるまで乾燥し、まずテンター横延伸機に導入した。延伸は、温度１００℃で横方向に１．２倍延伸した。さらにフィルム両端をクリップで把持しながら７０℃まで冷却した後、クリップを開放した。
【００７０】
ついで、フィルム中の残留溶媒量２０％でロール式の縦延伸機で１４０℃で１．２倍延伸した。さらに乾燥し、最終的に２０℃に冷却して巻き取り、厚さ４０μｍのセルローストリアセテートフィルムを得た。
【００７１】
得られたセルローストリアセテートフィルムを用いて、実施例１の場合と同様にして、偏光フィルムを得た。
【表１】
2005181683.tif 000003
【００７２】
上記表１の結果から明らかなように、本発明の実施例１と２によれば、縦方向と横方向の両方の弾性率が高いセルローストリアセテートフィルムからなる光学フィルムが得られた。さらに、この光学フィルムを用いた偏光フィルムは、寸法変化率が小さく、液晶セルに貼り合わせた際、偏光フィルムの収縮が原因で、液晶セルから偏光フィルムが剥離することがなく、本発明の実施例の偏光フィルムを用いた液晶表示装置は、長期間に亘って安定した表示性能を維持することができた。
【００７３】
これに対し、比較例１と２によるセルローストリアセテートフィルムは、縦方向と横方向の両方の弾性率が、いずれも低く、寸法安定性に欠けるものであり、偏光フィルムに用いる性能を具備していなかった。
【図面の簡単な説明】
【００７４】
【図１】本発明の光学フィルム製造装置の概略を示す側面図である。
【符号の説明】
【００７５】
１：ウェブ（流延膜）
２：流延ダイ
３：支持体（駆動金属製エンドレスベルト）
４：剥離ロール
５：乾燥装置
６：乾燥用ロール
７：乾燥ガス
８：巻取り機
９：テンター（同時二軸延伸機）
１０：搬送ロール
１１：セルローストリアセテートフィルム
【図１】
2005181683.tif 000004